(57)【要約】【課題】  高い二色性及び分子配向度を有する異方性色素膜を形成し得る色素、該色素を含む組成物、該色素を用いた異方性色素膜、並びに偏光素子を提供する。【解決手段】  遊離酸の形が下記一般式（１）のトリスアゾ色素であり、Ｂ１、Ｄ１の少なくとも一方が下記Ｑ１の置換基を少なくとも１つ有する色素、該色素を含有する異方性色素膜用色素組成物、異方性色素膜、及び該異方性色素膜を用いた偏光素子。  Ｑ１；水素結合性基で置換されたアルキル基又はアルコキシ基。2006193722.tif 000016（式（１）中、Ａ１；フェニル基またはナフチル基、Ｂ１、Ｄ１；フェニレン基またはナフチレン基、Ｘ１；置換されていてもよいアミノ基または水酸基、ｍ；０または１）【選択図】  なし【特許請求の範囲】
【請求項１】
遊離酸の形が下記一般式（１）で表されるトリスアゾ色素であって、Ｂ１及びＤ１で表される基の少なくとも一方が、下記Ｑ１に記載の置換基を少なくとも１つ有することを特徴とするトリスアゾ色素。
Ｑ１：水素結合性基で置換されたアルキル基またはアルコキシ基
【化１】
2006193722.tif 000013
（式（１）中、Ａ１で表される基は置換されていてもよいフェニル基またはナフチル基を表す。
Ｂ１およびＤ１で表される基はそれぞれ独立に、置換されていてもよいフェニレン基またはナフチレン基を表し、Ｑ１以外の置換基を有していてもよい。
Ｘ１は、置換されていてもよいアミノ基または水酸基を表す。
ｍは、０または１を表す。
【請求項２】
前記一般式（１）において、Ｑ１で表される置換基が下記Ｑ２であることを特徴とする請求項１に記載のトリスアゾ色素。
Ｑ２：−ＯＨ基、−ＣＯＯＨ基、−ＮＲ１Ｒ２基、−ＳＯ２ＮＲ３Ｒ４基、若しくは−ＣＯＮＲ５Ｒ６基で置換されたアルキル基またはアルコキシ基
（Ｒ１〜Ｒ６は、それぞれ独立に水素原子または炭素数１〜６の置換されていてもよいアルキル基を表す。）
【請求項３】
上記一般式（１）において、Ｂ１およびＤ１で表される基はそれぞれ独立に、下記式（ａ）または（ｂ）で表される基であることを特徴とする請求項１または２に記載のトリスアゾ色素。
【化２】
2006193722.tif 000014
（式（ａ）および式（ｂ）において、Ｑ３及びＱ４はそれぞれ独立に、上記Ｑ１に記載の置換基である。ｐは、１または２を表す。ｎは、０または１を表す。）
【請求項４】
上記一般式（１）において、Ａ１で表される基が、下記式（ｃ）で表される基であることを特徴とする請求項１〜３のいずれか１項に記載のトリスアゾ色素。
【化３】
2006193722.tif 000015
（式（ｃ）中、Ｙ１はスルホ基、カルボキシ基またはリン酸基を表す。
Ｚ１は、ハロゲン原子、水酸基、ニトロ基、シアノ基、置換されていてもよいアミノ基、置換されていてもよい炭素数１〜４のアルキル基、置換されていてもよい炭素数１〜４のアルコキシ基、スルホ基またはカルボキシ基を表す。
ｑは、０または１を表す。）
【請求項５】
請求項１〜４のいずれか一項に記載のトリスアゾ色素及び溶剤を含有することを特徴とする異方性色素膜用組成物。
【請求項６】
請求項１〜４のいずれか一項に記載のトリスアゾ色素を含有することを特徴とする異方性色素膜。
【請求項７】
請求項５に記載の異方性色素膜用組成物を用いて形成されたことを特徴とする請求項６に記載の異方性色素膜。
【請求項８】
請求項６または７に記載の異方性色素膜を用いてなる偏光素子。
【発明の詳細な説明】
【技術分野】
【０００１】
本発明は、アゾ色素及び該色素を用いた異方性色素膜等に関するものである。さらに詳細には、湿式成膜法により形成される異方性色素膜用として好適なアゾ色素、特に、調光素子や液晶素子（ＬＣＤ）、有機エレクトロルミネッセンス素子（ＯＬＥＤ）の表示素子に具備される偏光板等の異方性色素膜に有用な高い二色性を示すトリスアゾ色素に関するものであり、また、これを用いた異方性色素膜用組成物、異方性色素膜および偏光素子に関するものである。
【背景技術】
【０００２】
ＬＣＤでは表示における旋光性や複屈折性を制御するために直線偏光板や円偏光板が用いられており、また、ＯＬＥＤにおいても外光の反射防止のために円偏光板が使用されている。従来、これらの偏光板（偏光素子）にはヨウ素が二色性物質として広く使用されてきた。しかしながら、ヨウ素を偏光膜に使用した場合、ヨウ素は昇華性が大きいので耐熱性や耐光性が十分ではなく、また、その消光色が深い青になるため、全可視スペクトル領域にわたって理想的な無彩色偏光板とは言えなかった。
【０００３】
そのため、ヨウ素に代わる二色性物質として有機系の色素を使用する偏光膜としての異方性色素膜が検討されている。しかし、これら有機系の色素においてはヨウ素に比べると二色性がかなり劣る程度の偏光素子しか得られないなどの問題点があった。
特に、偏光素子は、光の旋光性や複屈折性を表示原理に用いているＬＣＤにおいて重要な構成要素であり、近年、表示性能などの向上を目的として新たな偏光素子の開発が進められている。
【０００４】
その偏光素子に用いる異方性色素膜を形成する一つの方法として、ヨウ素を含む偏光膜と同様に、二色性を有する有機色素（二色性色素）をポリビニルアルコールのような高分子材料に溶解または吸着させ、その膜を一方向にフィルム状に延伸して二色性色素を配向させる方法が挙げられている。
【０００５】
更に、非特許文献１には、ガラスや透明フィルムなどの基板上に有機色素分子の分子間相互作用などを利用して二色性色素を配向させる方法が挙げられている。
このガラスや透明フィルムなどの基板上に有機色素分子の分子間相互作用などを利用して二色性色素を配向させ異方性色素膜を製作する方法としては、湿式成膜法が挙げられる。この湿式成膜法で異方性色素膜が作製される場合、この色素膜に使用される色素分子には、高い二色性の他に、湿式成膜法のプロセスに適した色素であることが要求される。
【０００６】
また、特許文献１〜３では、湿式成膜法のプロセスに適した材料が提案されているが、これらの材料は該プロセスに適してはいるものの、高い二色性を示すことができないという問題点があった。
【非特許文献１】Dreyer,J.F., Phys. and Colloid Chem., 1948, 52, 808., “The Fixing of Molecular Orientation”
【特許文献１】特開２００２−１８００５２号公報
【特許文献２】特表２００２−５２８７５８号公報
【特許文献３】特開平３−７８７０３号公報
【発明の開示】
【発明が解決しようとする課題】
【０００７】
本発明は、高い二色性及び分子配向度（オーダーパラメーター）を有する異方性色素膜を形成することが出来るトリスアゾ色素を提供することを課題とする。特に、湿式製膜法により異方性色素膜を形成するのに適したトリスアゾ色素、該色素を用いた異方性色素膜等を提供することを課題とする。
【課題を解決するための手段】
【０００８】
本発明者らは上記課題を解決するために鋭意検討した結果、下記一般式（１）で表されるトリスアゾ色素において、Ｂ１及びＤ１で表される基の少なくとも一方が特定の置換基、即ち、水素結合性基で置換されたアルキル基またはアルコキシ基を少なくとも１つ有しているトリスアゾ色素を用い、湿式成膜法により形成した異方性色素膜では、高い二色性並びに高い分子配向度を示すことができることを見出し、本発明を達成した。
【０００９】
即ち、本発明の要旨は、遊離酸の形が下記一般式（１）で表されるトリスアゾ色素であって、Ｂ１及びＤ１で表される基の少なくとも一方が、下記Ｑ１に記載の置換基を少なくとも１つ有することを特徴とするトリスアゾ色素、該色素を含有する異方性色素膜用色素組成物、異方性色素膜、及び該異方性色素膜を用いた偏光素子に存する。
Ｑ１：水素結合性基で置換されたアルキル基またはアルコキシ基
【００１０】
【化１】
2006193722.tif 000002
（式（１）中、Ａ１で表される基は置換されていてもよいフェニル基またはナフチル基を表す。
Ｂ１およびＤ１で表される基はそれぞれ独立に、置換されていてもよいフェニレン基またはナフチレン基を表し、Ｑ１以外の置換基を有していてもよい。
Ｘ１は、置換されていてもよいアミノ基または水酸基を表す。
ｍは、０または１を表す。）
【発明の効果】
【００１１】
本発明の上記一般式（１）で表されるトリスアゾ色素は、自己組織化によるリオトロピック液晶性を示しやすい色素であるため、二色性に優れている。
また、本発明の該トリスアゾ色素を用いて、異方性色素膜を作製すると、波長分散性の小さい二色性、および高い分子配向度を示す異方性色素膜を得ることができ、更に、この異方性色素膜を用いた偏光素子は、コントラストに優れている。
【発明を実施するための最良の形態】
【００１２】
以下に本発明の構成要件について記載するが、該構成要件の説明は、本発明の実施態様の一例（代表例）であり、これらの内容に特定されるものではない。
尚、本発明でいう異方性色素膜とは、色素膜の厚み方向及び任意の直交する面内２方向の立体座標系における合計３方向から選ばれる任意の２方向における電磁気学的性質に異方性を有する色素膜である。電磁気学的性質としては、吸収、屈折などの光学的性質、抵抗、容量などの電気的性質などが挙げられる。吸収、屈折などの光学的異方性を有する膜としては、例えば、直線偏光膜、円偏光膜、位相差膜、導電異方性膜などがある。本発明の色素は、特に直線偏光膜、円偏光膜などの偏光膜に用いられることが好ましい。
【００１３】
本発明の色素は、遊離酸の形が下記一般式（１）で表されるトリスアゾ色素であって、トリスアゾの構造と、その末端に水酸基、スルホ基等で置換されたナフチル基を有する基本骨格からなり、その基本骨格におけるＢ１及びＤ１で表される基の少なくとも一方に、下記Ｑ１に記載の、色素分子同士の自己組織化を高める置換基を少なくとも１つ有することを特徴とする。
【００１４】
【化２】
2006193722.tif 000003
Ｑ１：水素結合性基で置換されたアルキル基またはアルコキシ基
なお、Ｑ１における該アルキル基及びアルコキシ基は、更に置換基を有していてもよい。
上記式（１）中、Ａ１で表される基は置換されていてもよいフェニル基またはナフチル基を表す。
Ｂ１およびＤ１で表される基は、それぞれ独立に、置換されていてもよいフェニレン基またはナフチレン基を表し、Ｑ１以外の置換基を有していてもよい。
Ｘ１は、置換されていてもよいアミノ基または水酸基を表す。
ｍは、０または１を表す。
【００１５】
本発明の上記一般式（１）で表されるトリスアゾ色素は、上記の如くＱ１に記載の特定の置換基を有するが、この特定の置換基、即ち、水素結合性基で置換されたアルキル基又はアルコキシ基は、分子間相互作用を発現する性質を有する。そのため、色素分子同士が自己組織化しやすく、それによってリオトロピック液晶性を示しやすい色素であると推測される。従って、このような特性を有する色素を用いて、異方性色素膜を形成することにより、高い二色性、高い分子配向度を示す異方性色素膜が得られるものと推測される。
この様に、本発明の色素は異方性色素膜用の色素として有用であり、該色素を用いた異 方性色素膜は、偏光膜、位相差膜、導電異方性膜に用いられることが好ましく、偏光膜に用いられることがより好ましい。
【００１６】
以下に上記一般式（１）で表される本発明のトリスアゾ色素について詳細に説明する。尚、本発明において、置換されていてもよいとは、一以上の置換基を有していてもよいことを意味する。
＜Ｂ１およびＤ１で表される基＞
Ｂ１およびＤ１で表される基（以下、Ｂ１およびＤ１と称する）は、それぞれ独立に、置換されていてもよいフェニレン基またはナフチレン基を表し、Ｂ１およびＤ１の少なくとも一方に、下記Ｑ１に記載の置換基を有することが必要である。
Ｑ１は、水素結合性基で置換されたアルキル基又はアルコキシ基である。
ここで、水素結合とは２原子間に水素原子が介在することにより作られる結合のことであり、水素結合性基とはプロトンを供与する基及び受容する基を指す。水素結合性基としては、分子間相互作用を発現させるための基が好ましく、具体的には以下のＱ２に記載の置換基であることが好ましい。
Ｑ２：−ＯＨ基、−ＣＯＯＨ基、−ＮＲ１Ｒ２基、−ＳＯ２ＮＲ３Ｒ４基或いは−ＣＯＮＲ５Ｒ６基で置換されたアルキル基又はアルコキシ基
ここで、Ｒ１〜Ｒ６は、それぞれ独立に、水素原子または炭素数１〜６の置換されていてもよいアルキル基を表す。該アルキル基の置換基としては、例えば水酸基、アミノ基、アルボキシ基等が挙げられる。
【００１７】
置換基Ｑ１のアルキル基及びアルコキシ基の炭素数は、それぞれ１以上６以下が好ましく、より好ましくは炭素数１以上３以下である。具体的にアルキル基としては、メチル基、エチル基、ｎ−プロピル基、ｎ−ブチル基等の低級アルキル基が挙げられ、アルコキシ基としては、メトキシ基、エトキシ基、ｎ−プロポキシ基、ｎ−ブトキシ基等の低級アルコキシ基が挙げられる。
【００１８】
該アルキル基及び該アルコキシ基は、それぞれ、少なくとも１つの水素結合性基で置換されていればよく、２つ以上で置換されていてもよいが、通常、１以上２以下である。Ｒ１〜Ｒ６は、上記の通りである。
置換基Ｑ１の総炭素数としては、１以上１０以下が好ましく、１以上６以下が更に好ましい。炭素数が上限を上回ると溶解性低下の恐れがあり好ましくない。
【００１９】
上記の水素結合性基で置換されたアルキル基及びアルコキシ基として具体的には、例えば、２−ヒドロキシエチル基、２−ヒドロキシエトキシ基、２，３−ジヒドロキシプロポキシ基等のヒドロキシ置換アルキル基又はアルコキシ基；２−カルボキシエチル基、カルボキシメトキシ基、２−カルボキシエトキシ基等のカルボキシ置換アルキル基又はアルコキシ基；２−アミノエチル基、アミノメチル基、２−アミノエトキシ基等のアミノ置換アルキル基又はアルコキシ基；２−スルファモイルエチル基、２−スルファモイルエトキシ基等の（置換）スルファモイル置換アルキル基又はアルコキシ基；２−カルバモイルエチル基、カルバモイルメトキシ基、２−［２，３−ジヒドロキシエチルアミノカルボニル］エトキシ基等の（置換）カルバモイル基で置換されたアルキル基又はアルコキシ基が挙げられる。
尚、該アルキル基及びアルコキシ基は、該水素結合性基以外にも、本発明の性能を損ねない範囲で他の置換基を有していてもよい。
【００２０】
Ｂ１およびＤ１は、両方とも置換基Ｑ１を有していてもよいし、Ｂ１およびＤ１の一方のみが置換基Ｑ１を有していてもよい。その場合、置換基Ｑ１は、Ｂ１およびＤ１のいずれかに１つ存すればよいが、Ｂ１およびＤ１のそれぞれに１つ以上存していることが好ましい。また、Ｂ１およびＤ１のそれぞれに存し得る置換基Ｑ１の数としては、１以上２以下、好ましくは１である。
【００２１】
Ｂ１或いはＤ１が、フェニレン基の場合、該フェニレン基は、上記の置換基Ｑ１以外の置換基を有していてもよい。Ｑ１以外の置換基としては、スルホ基、カルボキシ基、置換されていてもよい（但し、水素結合性基を除く）アルキル基、置換されていてもよい（但し、水素結合性基を除く）アルコキシ基、又は置換されていてもよいアミノ基等の溶剤への溶解性を高めるために導入される親水性基や色調を調節するために導入される電子供与性基や電子吸引性基が好ましい。
【００２２】
このようなアルキル基、アルコキシ基及びアミノ基の具体例としては、例えば、メチル基、エチル基、ｎ−プロピル基、ｉ−プロピル基、ｎ−ブチル基等の炭素数１〜４のアルキル基；メトキシ基、エトキシ基、ｎ−プロポキシ基、ｉ−プロポキシ基、ｎ−ブトキシ基等の炭素数１〜４の（置換）アルコキシ基；アミノ基；Ｎ−メチルアミノ基、Ｎ，Ｎ−ジメチルアミノ基、Ｎ，Ｎ−ジエチルアミノ基等の炭素数１〜８のアルキルアミノ基；Ｎ−フェニルアミノ基等のアリールアミノ基；アセチルアミノ基、ベンゾイルアミノ基等の炭素数２〜８のアシルアミノ基等が挙げられる。
上記したアルキル基、アルコキシ基、及び各種アミノ基は更に置換基を有していてもよく、該置換基としては、アルコキシ基、ハロゲン原子等が挙げられる。
【００２３】
Ｂ１或いはＤ１が、フェニレン基の場合、該フェニレン基が有し得る他の置換基としては、上記置換基の中でもスルホ基、カルボキシル基、置換されていてもよいアルキル基、置換されていてもよいアルコキシ基、置換されていてもよいアシルアミノ基が好ましく、分子間の相互作用及び色調の観点から、炭素数１〜４のアルキル基、炭素数１〜４のアルコキシ基、炭素数２〜８のアシルアミノ基が特に好ましい。Ｂ１或いはＤ１が、フェニレン基の場合、上記置換基Ｑ１及び他の置換基を含めた置換基の総数は、１個以上、３個以下であることが好ましい。
【００２４】
Ｂ１或いはＤ１がナフチレン基である場合、該ナフチレン基は、置換基Ｑ１以外の他の置換基を有していてもよい。他の置換基としては、水酸基、スルホ基、または置換されていてもよいアルコキシ基等の溶解性や色調を調節するための基が挙げられる。
アルコキシ基として、具体的には、例えば、メトキシ基、エトキシ基等の炭素数１〜４のアルコキシ基が挙げられる。
【００２５】
Ｂ１及びＤ１のナフチレン基は、上記置換基Ｑ１及び他の置換基を含めた置換基の総数は、１個以上、６個以下であることが好ましく、１個以上、３個以下であることがより好ましい。該ナフチレン基が有する他の置換基としては、特にスルホ基またはアルコキシ基が好ましい。
本発明において、Ｂ１及びＤ１はそれぞれ独立に、下記式（ａ）または（ｂ）で表されることがより好ましい。
【００２６】
【化３】
2006193722.tif 000004
（式（ａ）および式（ｂ）において、Ｑ３およびＱ４は、それぞれ独立に上記Ｑ１に記載の置換基である。
ｐは、１または２を表し、ｎは、０または１を表す。）
本発明色素の一般式（１）で表される基本骨格中に、上記式（ａ）及び（ｂ）で表される１，４−フェニレン基及び１，４−ナフチレン基が存することにより、色素分子の直線性を保ちリオトロピック液晶性を発現させることができる。
【００２７】
Ｂ１及びＤ１の一方が、上記式（ａ）または（ｂ）で表されるものであってもよく、Ｂ１及びＤ１の両方が上記式（ａ）または（ｂ）で表されるものであってもよい。
また、上記式（ａ）中、ｐは１または２であるが、１であることが液晶性を発現しやすいため好ましい。
【００２８】
＜Ａ１で表される基＞
上記一般式（１）において、Ａ１で表される基（以下、Ａ１と称する）は置換されていてもよいフェニル基またはナフチル基を表す。Ａ１が有し得る置換基としては、本発明色素の性能を損なわない限り特に制限はない。
【００２９】
Ａ１がフェニル基の場合、フェニル基が有し得る置換基としては、スルホ基、カルボキシ基、水酸基、ニトロ基、シアノ基、リン酸基、ハロゲン原子、置換されていてもよいアミノ基、置換されていてもよいアルキル基及び置換されていてもよいアルコキシ基などの溶解性を高めるために導入される親水性基や色調を調節するために導入される電子供与性基や電子吸引性基が挙げられる。
【００３０】
これら置換基のハロゲン原子、置換されていてもよいアミノ基、アルキル基及びアルコキシ基の具体例としては、例えば、フッ素原子、塩素原子、臭素原子またはヨウ素原子等のハロゲン原子；アミノ基；Ｎ−メチルアミノ基、Ｎ，Ｎ−ジメチルアミノ基、Ｎ，Ｎ−ジエチルアミノ基などの、通常炭素数１以上１８以下、好ましくは炭素数１以上８以下のアルキルアミノ基；Ｎ−フェニルアミノ基、Ｎ−ナフチルアミノ基などの、通常炭素数６以上１８以下、好ましくは炭素数６以上１０以下のアリールアミノ基；アセチルアミノ基、ベンゾイルアミノ基などの、通常炭素数２以上１８以下、好ましくは炭素数２以上１１以下のアシルアミノ基；メチル基、エチル基、ｎ−プロピル基、ｉ−プロピル基、ｎ−ブチル基、ｎ−ドデシル基などの、通常炭素数１以上１８以下、好ましくは炭素数１以上１２以下のアルキル基；メトキシ基、エトキシ基、ｉ−プロポキシ基、ｎ−ブトキシ基、ｎ−ドデシルオキシ基などの、通常炭素数１以上１８以下、好ましくは炭素数１以上１２以下のアルコキシ基等が挙げられる。
上記した各種アミノ基、アルキル基及びアルコキシ基は、それぞれ更に置換基を有していてもよく、該置換基としては、水酸基またはアルコキシ基などの親水性の基が挙げられる。 
【００３１】
Ａ１が置換されていてもよいフェニル基の場合、該フェニル基が有する置換基としては、溶剤に対する溶解性及び色調の観点から、スルホ基、カルボキシ基、ハロゲン原子、シアノ基、置換されていてもよいアミノ基、置換されていてもよいアルキル基、及び置換されていてもよいアルコキシ基などの溶解性を高めるために導入される親水性基や色調を調節するために導入される電子供与性基や電子吸引性基がより好ましく、スルホ基、カルボキシ基、リン酸基、シアノ基、アシルアミノ基、及びアルキル基が特に好ましい。Ａ１のフェニル基は、これらの置換基から選ばれる１個以上３個以下の置換基を有していることが好ましい。
【００３２】
Ａ１がナフチル基の場合、該ナフチル基が有し得る置換基として好ましくは、スルホ基、カルボキシ基、水酸基等の親水性基が挙げられ、Ａ１のナフチル基は、これらの置換基から選ばれる１個以上３個以下の置換基を有していることが好ましい。置換基としては、製造面、入手易さからスルホ基が有利である。
【００３３】
本発明色素においては、Ａ１が、下記式（ｃ）で表されるフェニル基であることが特に好ましい。
【化４】
2006193722.tif 000005
（式（ｃ）中、Ｙ１はスルホ基、カルボキシル基またはリン酸基を表す。
Ｚ１は、ハロゲン原子、水酸基、ニトロ基、シアノ基、スルホ基、カルボキシ基、置換されていてもよいアミノ基、置換されていてもよい炭素数１〜４のアルキル基、又は置換されていてもよい炭素数１〜４のアルコキシ基を表す。
ｑは、０または１を表す。）
本発明色素は、一般式（１）における基本骨格において、Ａ１が上記式（ｃ）で表されるフェニル基であることにより、液晶性が向上する。
【００３４】
上記式（ｃ）中、Ｙ１はカルボキシ基、リン酸基、スルホ基などの水溶性の基を表し、好ましくはスルホ基、カルボキシ基を表す。
【００３５】
Ｚ１は、ハロゲン原子、水酸基、ニトロ基、シアノ基、置換されていてもよいアミノ基、置換されていてもよいアルキル基、置換されていてもよいアルコキシ基、カルボキシ基、或いはスルホ基を表し、これらの置換基は色調の調節をするための電子供与性、電子吸引性の基や溶解性を調節するための置換基を表す。
上記Ｚ１のアミノ基、アルキル基、アルコキシ基が有し得る置換基としては、本発明の性能を損ねない範囲のものであればよく、例えば以下のものが挙げられる。
【００３６】
アミノ基の好ましい置換基としては、アセチル基、ベンゾイル基等のアシル基（中でも好ましくは炭素数２以上、７以下のアシル基）；メチル基、エチル基、２−ヒドロキシエチル基、ブチル基等の置換されていても良いアルキル基（中でも好ましくは炭素数１以上、４以下のアルキル基）等が挙げられる。
【００３７】
アルキル基、アルコキシ基が有し得る好ましい置換基としては、水酸基；メチル基、エチル基、ブチル基等のアルキル基（中でも好ましくは炭素数１以上、４以下のアルキル基）；メトキシ基、エトキシ基、ブトキシ基等のアルコキシ基（中でも好ましくは炭素数１以上、４以下のアルコキシ基）等が挙げられる。
【００３８】
Ｚ１の好ましい具体的な例としては、塩素原子、フッ素原子等のハロゲン原子；水酸基；ニトロ基；シアノ基；アミノ基；Ｎ−メチルアミノ基、Ｎ，Ｎ−ジメチルアミノ基、Ｎ，Ｎ−ジエチルアミノ基、Ｎ−フェニルアミノ基、アセチルアミノ基、ベンゾイルアミノ基等の置換アミノ基；メチル基、エチル基、ｎ−ブチル基、２−ヒドロキシエチル基等の置換されていてもよいアルキル基、好ましくは炭素数１以上、４以下のアルキル基；メトキシ基、エトキシ基、ヒドロキシエトキシ基、ｎ−プロポキシ基、ｉ−プロポキシ基、ｎ−ブトキシ基等の置換されていてもよいアルコキシ基、好ましくは炭素数１以上、４以下のアルコキシ基等が挙げられる。
【００３９】
＜末端ナフチル基の置換基＞
末端ナフチル基が有する置換基Ｘ１は、置換されていてもよいアミノ基または水酸基を表す。アミノ基の好ましい置換基としては、置換されていてもよい炭素数１〜４のアルキル基（例えばメチル基、エチル基等）、置換されていてもよいフェニル基などが挙げられる。該アルキル基及び該フェニル基の有し得る置換基としては、水酸基、カルボキシ基、スルホ基などの水溶性の基が挙げられる。また、Ｘ１の置換位置は、６位または７位であることが好ましく、特に７位が好ましい。
スルホ基の置換数を示すｍは０又は１を表す。ｍが１である場合のスルホ基の置換位置は、６位であることが好ましい。
【００４０】
本発明の前記一般式（１）で表される色素の分子量は、遊離酸の形で、通常５９０以上、２５００以下、好ましくは２０００以下である。分子量がこの範囲を超えて高すぎると溶解性低下の恐れがあり好ましくなく、低すぎると色調の浅色化の恐れがあり好ましくない。また、前記一般式（１）で表される色素は、通常水溶性を示し、また通常二色性を示す。特に本発明の色素の中でも溶液中でリオトロピック液晶性を示すものが、高い異方性を示す色素膜を得るために好ましい。
【００４１】
更に、本発明の色素および該色素を含有した組成物は、湿式成膜法特有のプロセス、すなわち、基材表面に塗布などの積層プロセスを経ることによっても、高次の分子配向状態を示すことができ、このことは、本発明色素を用いることにより高い異方性を有する色素膜を形成することが可能であることを意味する。
【００４２】
本発明で使用される色素は前記一般式（１）で示されるような遊離酸形のままで使用してもよく、酸基の一部が塩形となっているものであってもよい。また、塩形の色素と遊離酸形の色素が混在していてもよいし、製造時に塩形で得られた場合はそのまま使用してもよく、必要に応じ所望の塩形に変換してもよい。塩形への交換方法としては、公知の方法を任意に用いることができ、例えば以下の方法が挙げられる。
１）  塩形で得られた色素の水溶液に塩酸等の強酸を添加し、色素を遊離酸の形で酸析せしめたのち、所望の対イオンを有するアルカリ溶液（例えば、水酸化リチウム水溶液）で色素の酸性基を中和し塩交換する方法。
２）  塩形で得られた色素の水溶液に、所望の対イオンを有する大過剰の中性塩（例えば、塩化リチウム）を添加し、塩析ケーキの形で塩交換を行う方法。
３）  塩形で得られた色素の水溶液を、強酸性陽イオン交換樹脂で処理し、色素を遊離酸の形で酸析せしめたのち、所望の対イオンを有するアルカリ溶液（例えば、水酸化リチウム水溶液）で色素の酸性基を中和し塩交換する方法。
４）  予め所望の対イオンを有するアルカリ溶液（例えば、水酸化リチウム水溶液）で処理した強酸性陽イオン交換樹脂に、塩形で得られた色素の水溶液を作用させ、塩交換を行う方法。
【００４３】
また、本発明で使用される色素は、ここで、酸性基が遊離酸形をとるか、塩形をとるかは、色素の酸性基のｐＫａ（解離定数）と色素水溶液のｐＨに依存する。
上記の塩形の例としては、Ｎａ、Ｌｉ、Ｋ等のアルカリ金属の塩、アルキル基もしくはヒドロキシアルキル基で置換されていてもよいアンモニウムの塩、又は有機アミンの塩が挙げられる。有機アミンの例として、炭素数１〜６の低級アルキルアミン、ヒドロキシ置換された炭素数１〜６の低級アルキルアミン、カルボキシ置換された炭素数１〜６の低級アルキルアミン等が挙げられる。これらの塩形の場合、その種類は１種類に限られず複数種混在していてもよい。
【００４４】
本発明の一般式（１）で表される色素の遊離酸の形での具体例としては、例えば以下の（１−１）から（１−２５）に示す構造の色素が挙げられるが、これに限定されるものではない。
【００４５】
【化５】
2006193722.tif 000006
【００４６】
【化６】
2006193722.tif 000007
【００４７】
【化７】
2006193722.tif 000008
【００４８】
【化８】
2006193722.tif 000009
【００４９】
【化９】
2006193722.tif 000010
【００５０】
上記一般式（１）で表されるトリスアゾ色素は、それ自体周知の方法に従って製造することができる。例えばＮｏ．（１−１）で示される色素は、下記（Ａ）〜（Ｄ）の工程で製造できる。
（Ａ）工程；３−アミノベンゼンスルホン酸（メタニル酸）と下記の（i）式の化合物とから常法［例えば、細田豊著「新染料化学」（昭和４８年１２月２１日、技報堂発行）第３９６頁第４０９頁参照］に従って、ジアゾ化、カップリング工程を経てモノアゾ化合物を製造する。
【００５１】
【化１０】
2006193722.tif 000011
【００５２】
（Ｂ）工程；（Ａ）工程で得られたモノアゾ化合物を同様に、常法によりジアゾ化し、上記（i）式の化合物とカップリング反応を行って、ジスアゾ化合物を製造する。
（Ｃ）工程；（Ｂ）工程で得られたジスアゾ化合物を同様に、常法によりジアゾ化し、７−アミノ−１−ナフトール−３，６−ジスルホン酸（ＲＲ酸）とカップリング反応を行って、トリスアゾ化合物を製造する。
（Ｄ）工程；（Ｃ）工程反応終了後、塩化ナトリウムで塩析することにより目的のＮｏ．（１−１）の色素が得られる。色素は必要に応じ、更に精製することができる。
【００５３】
本発明の一般式（１）で表される色素は異方性色素膜用色素として有用であり、湿式製膜法で形成される異方性色素膜用に適しているが、特に、前記構造式Ｎｏ．（１−１）で示される本発明の色素は、水溶液中でリオトロピック液晶を形成するため、高い二色性を示す異方性色素膜を作製することが可能であり、湿式成膜法に適した特に有用な色素である。
【００５４】
ここで湿式製膜法とは、通常、色素及び液媒体を含む組成物の基板上への積載工程、該液媒体の除去及び該色素の基板上での配向工程を含むプロセスからなり、該色素分子の分子間相互作用などにより配向させるために各工程の操作条件を適宜制御することよりなる方法である。従って、前述のフィルム膜を延伸処理することにより配向させるプロセスと異なり、色素に対しては、その自己組織化によるリオトロピック液晶性が求められるため、上記延伸処理を経て作成される偏光膜に使用される色素であっても、必ずしも湿式成膜法に適するとは限らない。
【００５５】
本発明の一般式（１）で表される異方性色素膜用色素は高い二色性及び配向度を示し、特に湿式製膜法による異方性色素膜の製造に好適であるが、該色素を含む異方性色素膜用組成物は、通常前記一般式（１）で表される色素及び溶剤を含むものである。なお、以下において、前記一般式（１）で表される色素を包括して本発明の色素と称する。
本発明の色素は、異方性色素膜用組成物中に、単独で含むことができるが、これらの色素同士、あるいは配向を低下させない程度に他の色素と混合して用いることができる。これにより、各種の色相を有する異方性色素膜を製造することができる。また、本発明の異方性色素膜用組成物は、溶剤のほかにも、要すれば後述する界面活性剤等の添加剤が配合されていてもよい。
【００５６】
配合用として好ましい他の色素の例としては、例えばＣ．Ｉ．Ｄｉｒｅｃｔ  Ｙｅｌｌｏｗ  １２、Ｃ．Ｉ．Ｄｉｒｅｃｔ  Ｙｅｌｌｏｗ  ３４、Ｃ．Ｉ．Ｄｉｒｅｃｔ  Ｙｅｌｌｏｗ  ８６、Ｃ．Ｉ．Ｄｉｒｅｃｔ  Ｙｅｌｌｏｗ  １４２、Ｃ．Ｉ．Ｄｉｒｅｃｔ  Ｙｅｌｌｏｗ  １３２、Ｃ．Ｉ．Ａｃｉｄ  Ｙｅｌｌｏｗ  ２５、Ｃ．Ｉ．Ｄｉｒｅｃｔ  Ｏｒａｎｇｅ  ３９、Ｃ．Ｉ．Ｄｉｒｅｃｔ  Ｏｒａｎｇｅ  ７２、Ｃ．Ｉ．Ｄｉｒｅｃｔ  Ｏｒａｎｇｅ  ７９、Ｃ．Ｉ．Ａｃｉｄ  Ｏｒａｎｇｅ  ２８、Ｃ．Ｉ．Ｄｉｒｅｃｔ  Ｒｅｄ  ３９、Ｃ．Ｉ．Ｄｉｒｅｃｔ  Ｒｅｄ  ７９、Ｃ．Ｉ．Ｄｉｒｅｃｔ  Ｒｅｄ  ８１、Ｃ．Ｉ．Ｄｉｒｅｃｔ  Ｒｅｄ  ８３、Ｃ．Ｉ．Ｄｉｒｅｃｔ  Ｒｅｄ  ８９、Ｃ．Ｉ．Ａｃｉｄ  Ｒｅｄ  ３７、Ｃ．Ｉ．Ｄｉｒｅｃｔ  Ｖｉｏｌｅｔ  ９、Ｃ．Ｉ．Ｄｉｒｅｃｔ  Ｖｉｏｌｅｔ  ３５、Ｃ．Ｉ．Ｄｉｒｅｃｔ  Ｖｉｏｌｅｔ  ４８、Ｃ．Ｉ．Ｄｉｒｅｃｔ  Ｖｉｏｌｅｔ  ５７、Ｃ．Ｉ．Ｄｉｒｅｃｔ  Ｂｌｕｅ  １、Ｃ．Ｉ．Ｄｉｒｅｃｔ  Ｂｌｕｅ  ６７、Ｃ．Ｉ．Ｄｉｒｅｃｔ  Ｂｌｕｅ  ８３、Ｃ．Ｉ．Ｄｉｒｅｃｔ  Ｂｌｕｅ  ９０、Ｃ．Ｉ．Ｄｉｒｅｃｔ  Ｇｒｅｅｎ  ４２、Ｃ．Ｉ．Ｄｉｒｅｃｔ  Ｇｒｅｅｎ  ５１、Ｃ．Ｉ．Ｄｉｒｅｃｔ  Ｇｒｅｅｎ  ５９等が挙げられる。
【００５７】
本発明の異方性色素膜用組成物に使用される溶剤としては、水、水混和性のある有機溶剤、或いはこれらの混合物が適している。有機溶剤の具体例としては、メチルアルコール、エチルアルコール、イソプロピルアルコール等のアルコール類、エチレングリコール、ジエチレングリコール等のグリコール類、メチルセロソルブ、エチルセロソルブ等のセロソルブ類等が挙げられ、これらは単独又は二種以上の混合溶剤として使用することができる。
【００５８】
本発明の色素を溶剤に溶解或いは分散する場合の色素濃度としては、色素の溶解性やリオトロピック液晶状態などの会合状態の形成の濃度にも依存するが、好ましくは０．１重量％以上、より好ましくは０．５重量％以上、好ましくは３０重量％以下、より好ましくは２０重量％以下である。
【００５９】
又、色素溶液等として異方性色素膜用組成物を基材へ塗布する場合は、基材への濡れ性、塗布性を向上させるため、必要に応じて界面活性剤等の添加剤を加えることができる。界面活性剤としては、アニオン系、カチオン系、ノニオン系のいずれも使用可能である。その添加濃度は通常０．０５重量％以上、０．５重量％以下が好ましい。
【００６０】
更に、本発明は上記異方性色素膜用組成物を用いて形成された異方性色素膜或いは本発明の異方性色素膜用色素を含有する異方性色素膜に関する。上記した様に、本発明の一般式（１）で表されるトリスアゾ色素は、特定の色素構造を有するため、通常高いリオトロピック液晶状態を形成し、高次の分子配向状態を生ずることができ、高い二色性を示すことができる。従って、該色素を用いた本発明の異方性色素膜は、高い二色性を示す有用な色素膜である。
本発明の異方性色素膜は高い二色比を示すが、二色比は５以上のものが好ましく、より好ましくは１２以上、特に好ましくは１５以上のものが有用である。 
【００６１】
本発明の色素を用いて形成される異方性色素膜は、湿式成膜法により作製することが好ましい。湿式製膜法としては、通常、色素溶液などの本発明の色素を含有する組成物を調製後、該組成物をガラス板などの各種基材に塗布し、色素を配向、積層して得る方法などの公知の方法が適宜適用される。
【００６２】
湿式成膜法としては、例えば、原崎勇次著  「コーティング方式」［  槇書店、１９７９年１０月３０日発行、３ページ（表１−２）および６ページから１５４ページ］に記載の各コータ方式や市村國宏監修  「分子協調材料の創製と応用」［  株式会社シーエムシー出版、１９９８年３月３日発行、１１８ページから１４９ページなど］に記載の公知の方法が挙げられ、更には、あらかじめ配向処理を施した基材上に、色素を含有する異方性色素膜用組成物をスピンコート法、スプレーコート法、バーコート法、ロールコート法、ブレードコート法などで塗布する方法が挙げられる。
【００６３】
基材上への塗布時の温度は、好ましくは０℃以上、８０℃以下、湿度は好ましくは１０％ＲＨ以上、８０％ＲＨ以下程度である。乾燥時の温度は好ましくは０℃以上、１２０℃以下、湿度は好ましくは１０％ＲＨ以上、８０％ＲＨ以下程度である。
前記の方法等で基材上に異方性色素膜を形成する場合、通常乾燥後の膜厚は、好ましくは５０ｎｍ以上、更に好ましくは１００ｎｍ以上、好ましくは５０μｍ以下、更に好ましくは１μｍ以下である。
【００６４】
本発明の異方性色素膜の形成に使用される基材として、ガラスやトリアセテート、アクリル系樹脂、ポリエステル、トリアセチルセルロース又はウレタン系高分子等の樹脂フィルム等が挙げられる。また、この基材表面には、本発明の色素の配向方向を制御するために、公知の方法、例えば「液晶便覧」［丸善株式会社、平成１２年１０月３０日発行、２２６ページから２３９ページなど］に記載の公知の方法により、配向処理層を施しておいてもよい。特に、本発明の色素は、水素結合性基で置換されたアルキル基またはアルコキシ基を有するため、基材表面への親和性が良好であることから、基材表面として樹脂（特に、孤立電子対（ｎ電子）を有するＯやＮ原子などを含むものが好ましい）フィルムを用いた基板が好ましい。
【００６５】
上記のような方法で、塗布により形成された色素の異方性色素膜は、通常機械的強度が低いので、必要に応じ保護層を設けて使用する。この保護層は、例えば、トリアセテート、アクリル系樹脂、ポリエステル、ポリイミド、トリアセチルセルロース又はウレタン系高分子等のフィルム等の透明な高分子膜によりラミネーションして形成され、実用に供する。
【００６６】
また、本発明の異方性色素膜をＬＣＤやＯＬＥＤなどの各種の表示素子に偏光フィルター等として用いる場合には、これらの表示素子を構成する電極基板などに直接色素膜を形成したり、色素膜を形成した基材をこれら表示素子の構成部材に用いることができる。
本発明の異方性色素膜は、光吸収の異方性を利用し直線偏光、円偏光、楕円偏光等を得る偏光膜として機能する他、膜形成プロセスと基材や色素を含有する異方性色素膜用組成物の選択により、屈折異方性や伝導異方性などの各種異方性膜としての機能化が可能となり、様々な種類の、多様な用途に使用可能な偏光素子とすることができる。
【００６７】
本発明の偏光素子は、上述した本発明の異方性色素膜を用いたものであるが、異方性色素膜のみからなる偏光素子であってもよいし、基板上に異方性色素膜を有する偏光素子であってもよい。基板上に異方性色素膜を有する偏光素子は、基板も含めて偏光素子とよぶ。
本発明の異方性色素膜を基板上に形成して偏光素子として使用する場合、形成された異方性色素膜そのものを使用してもよく、また上記の様な保護層のほか、粘着層或いは反射防止層、配向膜、位相差フィルムとしての機能、輝度向上フィルムとしての機能、反射フィルムとしての機能、半透過反射フィルムとしての機能、拡散フィルムとしての機能などの光学機能をもつ層など、様々な機能をもつ層を湿式成膜法などにより積層形成し、積層体として使用してもよい。
【００６８】
これら光学機能を有する層は、例えば以下の様な方法により形成することが出来る。
位相差フィルムとしての機能を有する層は、例えば特許第2841377号公報、特許第3094113号公報などに記載の延伸処理を施したり、特許第3168850号公報などに記載された処理を施したりすることにより形成することができる。
また、輝度向上フィルムとしての機能を有する層は、例えば特開 2002-169025号公報や特開 2003-29030 号公報に記載されるような方法で微細孔を形成すること、或いは、選択反射の中心波長が異なる２層以上のコレステリック液晶層を重畳することにより形成することができる。
反射フィルム又は半透過反射フィルムとしての機能を有する層は、蒸着やスパッタリングなどで得られた金属薄膜を用いて形成することができる。
【００６９】
拡散フィルムとしての機能を有する層は、上記の保護層に微粒子を含む樹脂溶液をコーティングすることにより、形成することができる。
また、位相差フィルムや光学補償フィルムとしての機能を有する層は、ディスコティック液晶性化合物、ネマティック液晶性化合物などの液晶性化合物を塗布して配向させることにより形成することができる。
本発明に係る色素を用いた異方性色素膜は、ガラスなどの高耐熱性基材上に直接形成することが可能であり、高耐熱性の偏光素子を得ることができるという点から、液晶ディスプレーや有機ＥＬディスプレーだけでなく液晶プロジェクタや車載用表示パネル等、高耐熱性が求められる用途に好適に使用することができる。  
【実施例】
【００７０】
次に、実施例により本発明を更に具体的に説明するが、本発明はその要旨を超えない限り以下の実施例に限定されるものではない。
【００７１】
尚、以下の実施例中、二色比は、ヨウ素系偏光素子を入射光学系に配した分光光度計で異方性色素膜の透過率を測定した後、次式により計算した。
【００７２】
二色比（Ｄ）＝Ａｚ／Ａｙ
Ａｚ＝−ｌｏｇ（Ｔｚ）
Ａｙ＝−ｌｏｇ（Ｔｙ）
Ｔｚ：色素膜の吸収軸方向の偏光に対する透過率
Ｔｙ：色素膜の偏光軸方向の偏光に対する透過率
【００７３】
（実施例１）
水８７部に、色素として前記色素Ｎｏ．（１−１）のナトリウム塩１３部を加え、撹拌溶解後濾過して色素水溶液（異方性色素膜用組成物）を得た。
一方、基材として、ガラス基板上にシルク印刷法によりポリアミック酸誘導体を塗布した後、焼成・ラビング処理することによりポリイミドの配向膜が形成されたガラス製基板（７５ｍｍ×２５ｍｍ、厚さ１．１ｍｍ、ポリイミド膜厚約８００Åのポリイミド配向膜をあらかじめ綿布でラビング処理を施したもの）を準備した。この基材上に前記色素水溶液を“Mayer rods”（RD SPECIALTIES製  No.2）で塗布した後、自然乾燥することによりラビング方向に色素が配向した異方性色素膜を得た。
【００７４】
得られた異方性色素膜における色素膜面内の吸収軸方向に振動面を有する偏光に対する透過率（Ｔｚ）および色素膜面内の偏光軸方向に振動面を有する偏光に対する透過率（Ｔｙ）を測定し、図１に示す。また、各波長における二色比（Ｄ）を図２に示す。本発明の色素膜は、約４００ｎｍから約６００ｎｍの広い波長帯域でほぼ一定な高い二色比（光吸収異方性）を有し、偏光膜としての光学特性が優れていた。
【００７５】
（実施例２）
水６８部に、前記色素Ｎｏ．（１−４）のナトリウム塩３２部を加え、撹拌溶解後濾過して色素水溶液（異方性色素膜用組成物）を得た。この組成物を実施例１で用いたのと同様な配向処理済みの基板に、ギャップ２μｍの４面アプリケーター（井元製作所社製）で塗布した後、自然乾燥することにより異方性色素膜を得た。得られた異方性色素膜の吸収軸方向に振動面を有する偏光に対する透過率（Ｔｚ）および色素膜面内の偏光軸方向に振動面を有する偏光に対する透過率（Ｔｙ）を測定し、図３に示す。また、各波長における二色比（Ｄ）を図４に示す。本発明の色素膜は、約４００ｎｍから約６００ｎｍの広い波長帯域でほぼ一定な高い二色比（光吸収異方性）を有し、偏光膜としての光学特性が優れていた。
【００７６】
（実施例３）
水８５部に、前記色素Ｎｏ．（１−７）のナトリウム塩１５部を加え、撹拌溶解後濾過して色素水溶液（異方性色素膜用組成物）を得た。この組成物を実施例１で用いたのと同様な配向処理済みの基板に、ギャップ１０μｍの４面アプリケーター（井元製作所社製）で塗布した後、自然乾燥することにより異方性色素膜を得た。得られた異方性色素膜の吸収軸方向に振動面を有する偏光に対する透過率（Ｔｚ）および色素膜面内の偏光軸方向に振動面を有する偏光に対する透過率（Ｔｙ）を測定し、図５に示す。また、各波長における二色比（Ｄ）を図６に示す。
本実施例の色素膜は、５５０ｎｍから７００ｎｍの領域における二色性が高く、偏光膜としての光学特性が優れていた。
【００７７】
（実施例４）
水８０部に前記色素Ｎｏ．（１−１６）のナトリウム塩２０部を加え、撹拌溶解後濾過して色素水溶液（異方性色素膜用組成物）を得た。この組成物を実施例１で用いたのと同様な配向処理済みの基板に、実施例３と同様な方法で塗布した後、自然乾燥することにより異方性色素膜を得た。得られた異方性色素膜の吸収軸方向に振動面を有する偏光に対する透過率（Ｔｚ）および色素膜面内の偏光軸方向に振動面を有する偏光に対する透過率（Ｔｙ）を測定し、図７に示す。また、各波長における二色比（Ｄ）を図８に示す。本実施例の色素膜は、約４００ｎｍから約６００ｎｍの広い波長帯域でほぼ一定な高い二色比（光吸収異方性）を有し、偏光膜としての光学特性が優れていた。
【００７８】
（実施例５）
水９３部に前記色素Ｎｏ．（１−２２）のナトリウム塩７部を加え、撹拌溶解後濾過して色素水溶液（異方性色素膜用組成物）を得た。この組成物を実施例１で用いたのと同様な配向処理済みの基板に、実施例３と同様な方法で塗布した後、自然乾燥することにより異方性色素膜を得た。得られた異方性色素膜の吸収軸方向に振動面を有する偏光に対する透過率（Ｔｚ）および色素膜面内の偏光軸方向に振動面を有する偏光に対する透過率（Ｔｙ）を測定し、図９に示す。また、各波長における二色比（Ｄ）を図１０に示す。本実施例の色素膜は、約４００ｎｍから約６００ｎｍの広い波長帯域でほぼ一定な高い二色比（光吸収異方性）を有し、偏光膜としての光学特性が優れていた。
【００７９】
（実施例６）
低抗率１８．２ＭΩ・ｃｍの超純水およびアセトンの順に浸漬後、自然乾燥させることにより前洗浄処理した。厚さ１００μｍのポリエチレンテレフタレート（ＰＥＴ）フィルム（三菱化学ポリエステルフィルム社製：Ｏ３００Ｅ）をナイロン布でラビング処理を施し、実施例１に記載の色素水溶液（異方性色素膜用組成物）をＭａｙｅｒ  ｒｏｄｓ（ＲＤ  ＳＰＥＣｌＡＬＴＩＥＳ製：Ｎｏ．２）で塗布した後、自然乾燥することにより異方性色素膜フィルムを得た。得られた１枚のフィルムの自然光に対する透過率を単体透過率として測定した。また、色素塗布面が接するように２枚のフィルムを重ね合せて各々の異方性色素膜の吸収軸が平行となる時の透過率を平行透過率として測定し、さらに各々の異方性色素膜の吸収軸が直交（垂直）となる時の透過率を直交透過率として測定した。これら３条件下における透過率を図１３に示す。
本実施例の異方性色素膜フィルムは４５０ｎｍから６５０ｎｍの広い波長領域で１０以上の高い二色性を有し、偏光膜（フィルム）としての光学特性が優れていた。
【００８０】
（比較例１）
実施例１において前記色素Ｎｏ．（１−１）の色素の代わりに、下記構造式の色素を用いた以外は、同様な方法により色素水溶液を調製し、異方性色素膜を作成した。
【００８１】
【化１１】
2006193722.tif 000012
得られた異方性色素膜における色素膜面内の吸収軸方向に振動面を有する偏光に対する透過率（Ｔｚ）および色素膜面内の偏光軸方向に振動面を有する偏光に対する透過率（Ｔｙ）を測定し、図１１に示す。また、各波長における二色比（Ｄ）を図１２に示す。得られた色素膜の極大吸収波長は５８５ｎｍ、二色比は３であった。
【図面の簡単な説明】
【００８２】
【図１】実施例１の異方性色素膜における該膜面内の吸収軸方向の偏光に対する透過率（Ｔｚ）および偏光軸方向の偏光に対する透過率（Ｔｙ）を示す。
【図２】実施例１の異方性色素膜の各波長における二色比（Ｄ）を示す。
【図３】実施例２の異方性色素膜における該膜面内の吸収軸方向の偏光に対する透過率（Ｔｚ）および偏光軸方向の偏光に対する透過率（Ｔｙ）を示す。
【図４】実施例２の異方性色素膜の各波長における二色比（Ｄ）を示す。
【図５】実施例３の異方性色素膜における該膜面内の吸収軸方向の偏光に対する透過率（Ｔｚ）および偏光軸方向の偏光に対する透過率（Ｔｙ）を示す。
【図６】実施例３の異方性色素膜の各波長における二色比（Ｄ）を示す。
【図７】実施例４の異方性色素膜における該膜面内の吸収軸方向の偏光に対する透過率（Ｔｚ）および偏光軸方向の偏光に対する透過率（Ｔｙ）を示す。
【図８】実施例４の異方性色素膜の各波長における二色比（Ｄ）を示す。
【図９】実施例５の異方性色素膜における該膜面内の吸収軸方向の偏光に対する透過率（Ｔｚ）および偏光軸方向の偏光に対する透過率（Ｔｙ）を示す。
【図１０】実施例５の異方性色素膜の各波長における二色比（Ｄ）を示す。
【図１１】比較例１の異方性色素膜における該膜面内の吸収軸方向の偏光に対する透過率（Ｔｚ）および偏光軸方向の偏光に対する透過率（Ｔｙ）を示す。
【図１２】比較例１の異方性色素膜の各波長における二色比（Ｄ）を示す。
【図１３】実施例６の異方性色素膜における単体透過率、平行透過率及び直交透過率を示す。
【図１】
2006193722.tif 000017
【図２】
2006193722.tif 000018
【図３】
2006193722.tif 000019
【図４】
2006193722.tif 000020
【図５】
2006193722.tif 000021
【図６】
2006193722.tif 000022
【図７】
2006193722.tif 000023
【図８】
2006193722.tif 000024
【図９】
2006193722.tif 000025
【図１０】
2006193722.tif 000026
【図１１】
2006193722.tif 000027
【図１２】
2006193722.tif 000028
【図１３】
2006193722.tif 000029